(57)【要約】十分な導電率を保持しながら印刷フィルムの接着性および解像度を高める、有機導電性ポリマーへの添加剤が記載される。導電性ポリマーフィルムは、ソースおよびドレインのような薄膜トランジスタの印刷導電性部分で有用である。添加剤には、界面活性剤、第２高分子、可塑剤および過剰のスルホン酸が含まれる。
2005526876.tif 000002
【特許請求の範囲】
【請求項１】
（ａ）ポリマー主鎖中の各窒素または硫黄に対して０．３〜２．０の酸分子が存在するように１〜３０個の炭素を有する有機プロトン酸でドープされた、ポリアニリン、ポリチオフェン、ポリピロール、およびそれらの誘導体、ならびにポリ（ヘテロ芳香族ビニレン）よりなる群から選択される有機導電性ポリマーであって、場合により前記ポリマーの中の各窒素または硫黄に対して０．１５〜１分子の過剰の有機プロトン酸が存在するように１〜３０個の炭素を有する過剰の有機プロトン酸でドープされた有機導電性ポリマーと、
（ｂ）０．０１〜４０重量％の濃度の可塑剤と
を含んでなる組成物。
【請求項２】
前記可塑剤が５〜２０重量％の濃度である請求項１に記載の組成物。
【請求項３】
０．１〜２０重量％の高度に針状の導電体をさらに含んでなる請求項１または請求項２に記載の組成物。
【請求項４】
０．５〜１０重量％の高度に針状の導電体を含んでなる請求項３に記載の組成物。
【請求項５】
前記高度に針状の導電体がカーボン・ナノチューブである請求項４に記載の組成物。
【請求項６】
前記高度に針状の導電体が単層カーボン・ナノチューブである請求項５に記載の組成物。
【請求項７】
前記高度に針状の導電体が多層カーボン・ナノチューブである請求項５に記載の組成物。
【請求項８】
前記高度に針状の導電体が、アーク成長カーボン・ナノチューブ、レーザー成長・ナノチューブおよび高圧一酸化炭素−成長カーボン・ナノチューブよりなる群から選択されるカーボン・ナノチューブである請求項５に記載の組成物。
【請求項９】
０．００１〜１重量％の界面活性剤をさらに含んでなる請求項１または請求項３のいずれかに記載の組成物。
【請求項１０】
１〜３０重量％の第２高分子をさらに含んでなる請求項１または請求項３のいずれかに記載の組成物。
【請求項１１】
前記可塑剤がアルキルまたはアリールスルホン酸よりなる群から選択される請求項１または請求項３に記載の組成物。
【請求項１２】
前記可塑剤がジノニルナフタレンスルホン酸、ドデシルベンゼンスルホン酸、ジブチルナフタレンスルホン酸、ショウノウスルホン酸、トルエンスルホン酸、およびメタンスルホン酸よりなる群から選択される請求項１１に記載の組成物。
【請求項１３】
レーザー転写印刷、インクジェット印刷、微小接触印刷、オフセット印刷、およびグラビア印刷よりなる群から選択される画像転写または印刷法での請求項１または請求項３のいずれかに記載の組成物の使用方法。
【請求項１４】
請求項１または請求項３のいずれかに記載の組成物を含んでなるパターン形成導電体を含んでなる電子装置。
【請求項１５】
装置がインターコネクト、ビア、トランジスタ、ソースおよびドレイン電極対、ゲート電極、配線盤、誘導子、コンデンサーおよび抵抗器よりなる群から選択される請求項１４に記載の電子装置。
【発明の詳細な説明】
【技術分野】
【０００１】
本発明は、十分な導電率を保持しながら印刷フィルムの接着性および解像度を高めるための添加剤入りの、導電性有機ポリマー、特にポリアニリンのフィルムの印刷に関する。導電性ポリマーフィルムは、印刷導電性装置で、特にソースおよびドレインとして知られる薄膜トランジスタの部分で有用である。
【背景技術】
【０００２】
ニウ（Ｎｉｕ）（特許文献１）は、電気化学コンデンサーでの使用のためのカーボン・ナノファイバーと電気化学的に活性な材料とを含む複合電極を記載している。
【０００３】
ケニー（Ｋｅｎｎｙ）（特許文献２）は、導電性ポリマーを含有する印刷画像用のコーティング配合物を記載している。
【０００４】
バウデ（Ｂａｕｄｅ）ら（特許文献３）は、第１ドナー要素からリセプター上の第２材料に隣接した第１材料の選択的熱転写を記載している。
【０００５】
ウォルク（Ｗｏｌｋ）ら（特許文献４）は、熱転写素子と、溶剤被覆層および溶剤感受性層の同じリセプター基材上へのパターン形成方法とを開示している。
【０００６】
東山（特許文献５）は、熱可塑性フィルムを回路基材と接触させること、および基材上への材料の選択的熱転写による集積回路製造を開示している。
【０００７】
スターラル（Ｓｔａｒａｌ）ら（特許文献６）は、基材、転写層、光−熱変換層および下層を含む熱転写ドナー要素を開示している。
【０００８】
ウォーク（Ｗｏｌｋ）ら（特許文献７）は、多層デバイス形成用の熱転写素子を開示している。
【０００９】
ウォーク（Ｗｏｌｋ）ら（特許文献８）は、熱転写素子と、パターン形成基材上への電子装置用有機材料のパターン形成方法とを開示している。
【００１０】
ウォーク（Ｗｏｌｋ）ら（特許文献９）、（特許文献１０）、（特許文献１１）は、多層デバイス形成用の熱転写素子を開示している。
【００１１】
【特許文献１】米国特許第６，２０５，０１６号明細書
【特許文献２】米国特許第５，９３２，６４３号明細書
【特許文献３】米国特許第６，１９４，１１９Ｂ１号明細書
【特許文献４】米国特許第６，２９１，１１６号明細書
【特許文献５】特開平０５−１９８９２５号公報
【特許文献６】米国特許第６，２８４，４２５号明細書
【特許文献７】米国特許第６，２７０，９４４号明細書
【特許文献８】米国特許第６，２９１，１２６号明細書
【特許文献９】米国特許第６，２１４，５２０号明細書
【特許文献１０】米国特許第６，１４０，００９号明細書
【特許文献１１】米国特許第６，１１４，０８８号明細書
【発明の開示】
【課題を解決するための手段】
【００１２】
本発明は、
ａ）ポリマー主鎖中の各窒素または硫黄に対して０．３〜２．０の酸分子が存在するように１〜３０個の炭素を有する有機プロトン酸でドープされた、ポリアニリン、ポリチオフェン、ポリピロール、およびそれらの誘導体、ならびにポリ（ヘテロ芳香族（ｈｅｔｅｒａｒｏｍｉｃ）ビニレン）よりなる群から選択される有機導電性ポリマーであって、場合によりその中の各窒素または硫黄に対して０．１５〜１分子の過剰の有機プロトン酸が存在するように１〜３０個の炭素を有する過剰の有機プロトン酸でドープされた前記ポリマーと、
ｂ）０．０１〜４０重量％の濃度の可塑剤と
を含んでなる組成物を記載する。
【００１３】
好ましい実施形態では、可塑剤は５〜２０重量％の濃度である。
【００１４】
本発明はまた、０．１〜２０重量％、好ましくは０．５〜１０重量％の高度に針状の導電体をさらに含んでなる上の組成物をも記載する。高度に針状の導電体は好ましくは、単層カーボン・ナノチューブまたは多層カーボン・ナノチューブであってもよいカーボン・チューブである。高度に針状の導電体は、アーク成長、レーザー成長または高圧一酸化炭素成長カーボン・ナノチューブであってもよい。
【００１５】
本発明の別の実施形態では、上に記載された組成物は０．００１〜１重量％の界面活性剤をさらに含んでなる。
【００１６】
上に記載された組成物は１〜３０重量％の第２高分子をさらに含んでなってもよい。
【００１７】
記載された組成物は画像転写または印刷法で使用されてもよい。画像転写または印刷法は、レーザー転写印刷、インクジェット印刷、微小接触印刷、オフセット印刷およびグラビア印刷法よりなる群から選択されてもよい。
【００１８】
本発明は、上に記載された組成物を含んでなるパターン形成導電体を含んでなる電子装置で用いられてもよい。記載される電子装置は、インターコネクト、ビア（ｖｉａ）、トランジスタ、ソースおよびドレイン電極対、ゲート電極、バックプレート、誘導子、コンデンサーおよび抵抗器よりなる群から選択されてもよい。
【発明を実施するための最良の形態】
【００１９】
本発明は、生じた導電性層が高解像度で熱画像形成されなければならない用途向けの、有機導電性ポリマー、好ましくはポリアニリン（ＰＡＮＩ）への添加剤を開示する。実施例で使用される有機導電性ポリマーの加工性、接着性、解像度および導電性は、導電性が保持されながら、レーザー印刷のような熱画像形成法によって生み出されるパターンの特性および画像形成特性が増強されるように、どちらかの特殊酸で調整される。あるいはまた、接着性および画像完全性は、十分な導電性が保持されるような割合でバインダーと可塑剤とを導入することによって調整することができる。改善された導電性はまた、高アスペクト比および金属様導電性のカーボン・ナノチューブのような導電性媒体の添加によっても達成される。ナノチューブ濃度は必要とされる充填材の濃度よりもかなり低いので、高沸点溶剤の組み込みを必要とすることなく、ホストポリマーの加工性は維持され、導電性は増強される。
【００２０】
それらの主鎖にπ−電子系を有するポリアセチレン、または類似のポリ−（ｐ−フェニレン）、およびポリピロールのような有機導電体は、一連の芳香族環よりなり、それらの固有の状態では優れた絶縁体であり、酸化または還元すると金属のような導電性の錯体へと変換することができる。特に、ポリアセチレン（ＣＨ）Ｘの導電率は、ポリマーがドナーまたはアクセプタ分子でドープされた場合に１０１１のファクターだけ増加する。過去３０年にわたって、活性電子装置で使用することができるほどの絶縁性よりもむしろ導電性のポリマーの開発にかなりの関心が持たれてきた。
【００２１】
ポリマーの電気的特性の仕立ては、３つの異なる戦略を利用して達成されてきた。
１）出発原料の化学組成および構造を変えることによる固有のバルク特性の改質。
２）ホストポリマーと電荷移動錯体を形成するかもしれないドーパントを組み込むことによる分子レベルでのポリマー特性の変更。
３）ホストポリマー中に導電性の広がる導電性ネットワークを形成するためにカーボン・ナノチューブ、金属フレーク、カーボンブラック微粒子のような顕微鏡的小片のホストポリマー中への組み込み。
【００２２】
第２ルートがポリマー合成金属への最も効率的な経路を明らかに提供するが、材料は周囲条件下で安定性に欠ける傾向がある。ポリアセチレン、ポリ（１，６−ヘプタジイン）およびポリプロピンの場合、ドープされていないポリマーは酸素中で不安定である。ポリ−ｐ−フェニレン、ポリ−ｐ−フェニレンオキシドおよびポリ−ｐ−フェニレンスルフィドは酸素中で安定であるが、それらはＡｓＦ５のような強力なアクセプタでドープすることができるにすぎず、かつ、いったんドープされるとそれらは周囲条件下で速い加水分解を受ける。ポリピロールは周囲条件下で安定であるが、それは他の望ましい特性の幾つか、最も顕著には可変導電性に欠ける。
【００２３】
あるいはまた、不活性ポリマーに導電体を充填することによって、より適度の導電率値（０．００１Ｓ／ｃｍ）を達成することができる。１０−１０〜１０−１Ｓ／ｃｍの導電率は容易に達成され、規格値に合わせることができる。導電率は充填材使用量に依存し、臨界レベル（循環閾値）よりも上の短範囲にわたって充填材使用量への途方もない依存性がある。高い導電率を達成するために高レベルの充填材使用量、１０〜４０％が使用されるので、ポリマー加工能力は厳しく妨げられる。典型的な充填材はＰＡＮ−由来炭素繊維、金属化ガラス繊維、Ａｌフレーク、およびカーボンブラックである。典型的な装填材および得られる導電率が表１に示される。
【００２４】
【表１】
2005526876.tif 000003
【００２５】
それに反して、ポリアセチレン、ポリフェニレン、およびポリフェニレンスルフィドのような典型的な合成金属は、金属レジームで１０２〜１０３Ｓ／ｃｍの範囲の導電率を示すことができる。しかしながら、これらの値は、強い酸化性または還元性反応材料によって得られるので、それらは周囲条件で安定ではない傾向があり、実際的用途を限定する。
【００２６】
環境上安定な合成金属を求める探求は、ポリアニリン（ＰＡＮＩ）でのかなりの成果をもたらした。これらの材料は金属状態ではより低い導電率を有するが、それらはポリマー主鎖で著しいπ非局在化をも有するように見え、他の導電性ポリマーとは違って、それらは空気中で無限に安定である。特に、ポリアニリンのエメラルド色塩基形は、希薄な非酸化性のＨＣｌのような酸性水溶液によって金属導電性レジームへドープされて金属のような導電性を示すが空気に安定で、大量に製造するのに安価であるエメラルド色塩を生じる。ポリアニリンのエメラルド色形は、主鎖の広範囲にわたる共役のために高い導電率を示すと考えられる。すべての他の共役ポリマーとは違って、該材料の導電率は１つよりもむしろ２つの変数、すなわちＰＡＮＩの酸化の程度とプロトン化の程度とに依存する。しかしながら、ほとんどのポリアニリンはポリアセチレンよりも１０２〜１０６低い導電率を有する。最高導電率ＰＡＮＩは、ｍ−クレゾール中のＰＡＮＩショウノウスルホン酸塩（ＰＡＮＩ−ＣＳＡ）溶液からキャストされたものである。約４×１０２Ｓ／ｃｍの導電率が観察される。これは、１０−１から１０１Ｓ／ｃｍの範囲である鉱酸でプロトン化されたＰＡＮＩのそれよりも約２桁高い大きさである。ＰＡＮＩ−ＣＳＡは十分に高い導電率を有するが、沸点２０３℃のｍ−クレゾールの使用は、マイラー（Ｍｙｌａｒ）（登録商標）のような基材がかかる高温では安定でないプラスチック・エレクトロニクスでの使用を厳しく制限する。
【００２７】
周囲条件で加工可能であり、安定である、金属のような導電性の安定なポリマー材料を達成することは、電子用途での導電性ポリマーの使用にとって重要である。過去１０年の間に、安価で容易に加工可能な有機材料を用いた薄膜電界効果トランジスタ（ＴＦＴ）の開発に増大する関心が持たれてきた。原則として、有機材料は、シリコンベースの対抗品と比較してより大きな柔軟性とより容易な調整可能性とを有する。利用可能な有機材料の膨大な多様性のためにかなりの活動は、ＴＦＴでの用途向けの高い可動性の半導体材料の開発に焦点を合わせてきた。ポリ（アルキルチオフェン）、オリゴチオフェン、ペンタセン、フタロシアニンがかかる半導体のまさに２、３の例である。しかしながら、かかるデバイスにおける導電性層は典型的には金属を利用してきた。
【００２８】
有機エレクトロニクスにおけるＰＡＮＩの使用は、高解像度で材料をパターン形成する能力を必要とする。有機導電体がプラスチック・トランジスタでソースおよびドレインとして使用されることになっている場合、それは、０．５〜１００ミクロン、好ましくは１〜２０ミクロンのソースラインとドレインラインとの間の分離で、幅が１〜１０００、好ましくは５〜１００ミクロンの範囲のソースおよびドレイン導電性ラインを画像形成することを必要とする。レーザー熱転写法による導電性層のパターン形成は、かかる用途について詳細に記載されるであろう。画像形成が熱画像形成のような転写法によって行われる場合、デバイス性能だけでなく画像ラインの解像度も、誘電性層または半導性層かのどちらか上への転写フィルムの接着性によって制御される。さらに、有機導電性フィルムの導電率は画像形成工程を通して保持されなければならない。本発明は、レシーバー層上への転写有機導電性層の接着性を調整することによって高解像度画像形成に好適な有機導電体の配合物を達成することができることを示す。さらに、配合物は、転写中に吸収された熱が導電体を分解し、その導電性を劣化させないように仕立てられなければならない。レーザーによって誘発された熱は、主鎖を部分的に脱プロトン化して、ポリマーを非導電性のエメラルド色形に至らせるので、熱転写時にＰＡＮＩ層の導電率を維持することは挑戦的である。
【００２９】
本発明を用いると、有機導電体は熱転写法を用いて高解像度で画像形成することができる。特に、転写層の導電率を維持するかまたは増やすかのどちらかをしながら、高解像度と下にある層への良好な接着性とを持って熱転写法を用いて画像形成することができるＰＡＮＩをもたらすであろう特殊な酸および添加剤が特定されてきた。ここに開示される材料は、マイクロエレクトロニクスにおけるプラスチックＴＦＴトランジスタでのゲート、ソース、ドレインおよびインターコネクトとしての用途に適切である。ソースおよびドレイン電極またはゲートおよびそれらの関連インターコネクトをはじめとする導電体パターンは、半導体材料の溶着前に配線盤と言われる。本発明は、配線盤を製作するのに用いることができる。
【００３０】
当業者はまた、本発明が導電体を用いる他の回路素子を製造するのに用いることができることも理解するであろう。これらの素子には、インターコネクト、ビアス、誘導子、コンデンサー、および抵抗器が含まれる。誘導子については、導電体のループが溶着され、引き続き電気絶縁の層が溶着される。次に第２ループが絶縁材の一面に溶着される。コンデンサーについては、導電体の第１層（プレート）が溶着される。この後に、誘電体の層の溶着が続く。最後に、導電体の第２層（プレート）が誘電体の上に溶着される。抵抗器は、ただ、所望の抵抗を生み出すのに適切な長さおよび固有抵抗の導電体のストリップであるにすぎない。
【００３１】
定義
プロトン酸とは、溶剤中で対イオンから解離するプロトンを含有する酸分子を意味する。
【００３２】
本明細書ではカーボン・ナノチューブとは、六方晶系パターンに一緒に結合して長いシリンダーを形成した炭素原子を意味する。カーボン・ナノチューブは単層かまたは多層かのどちらかであることができる。単層カーボン・ナノチューブはベシューン（Ｂｅｔｈｕｎｅ）に付与された米国特許第５，４２４，０５４号に記載されている。多層カーボン・ナノチューブは米国特許第５，７４７，１６１号に記載されている。カーボン・ナノチューブは、アーク成長、レーザー成長または高圧一酸化炭素での成長であることができる。本明細書で使用されたナノチューブは、米国テキサス州ヒューストン（Ｈｏｕｓｔｏｎ，ＴＸ）のライス（Ｒｉｃｅ）大学から入手された。
【００３３】
有機導電性ポリマーとは、ポリアニリン、ポリチオフェン、ポリピロール、およびそれらの誘導体、ならびにポリ（ヘテロ芳香族ビニレン）を意味する。ポリアニリンおよびポリチオフェンが好ましい。ポリアニリンが最も好ましい。
【００３４】
溶着フィルムの柔軟性と接着性とを増強するために、酸可塑剤が有機導電性ポリマーに添加される。可塑剤は、アルキルまたはアリールスルホン酸、アルキルまたはアリールリン酸およびアルキルまたはアリールカルボン酸であってもよいが、それらに限定されない。酸のエステルもまた可塑剤として使用される。好ましい可塑剤は、ジノニルナフタレンスルホン酸、ドデシルベンゼンスルホン酸、ジブチルナフタレンスルホン酸、ショウノウスルホン酸、トルエンスルホン酸、およびメタンスルホン酸を含むが、それらに限定されないアルキルまたはアリールスルホン酸である。ジノニルナフタレンスルホン酸が最も好ましい。
【００３５】
ナノチューブの分散を助けるために、界面活性剤が有機導電性ポリマー／カーボン・ナノチューブ分散系に添加される。界面活性剤は、ゾニル（ＺＯＮＹＬ）ＦＳＯ、ゾニルＦＳＮ、ゾニルＦＳ−３００およびゾニルＦＳＡ（デラウェア州ウィルミントン（Ｗｉｌｍｉｎｇｔｏｎ，ＤＥ）のデュポン（ＤｕＰｏｎｔ））ならびにトリトン（ＴＲＩＴＯＮ）−１００、トリトンｘ−１１４、およびイゲパール（ＩＧＥＰＡＬ）ＣＯ−５２０（アルドリッチ（Ａｌｄｒｉｃｈ））であってもよいが、それらに限定されない。
【００３６】
第２高分子は、有機導電性ポリマーの溶解に使用される同じ溶剤に可溶性でなければならず、かつ、ドープされた有機導電性ポリマーと混和性でなければならない。これらには、エルバロイ（ＥＬＶＡＬＯＹ）ＨＰ７７１、エルバロイＨＰ４４１、エルバロイＨＰ６６２およびエルバロイ４９２４（デラウェア州ウィルミントンのデュポン）、クロロワックス（ＣＨＬＯＲＯＷＡＸ）５０（テキサス州ダラス（Ｄａｌｌａｓ，ＴＸ）のオクシデンタル・ケミカル・コーポレーション（Ｏｃｃｉｄｅｎｔａｌ  Ｃｈｅｍｉｃａｌ  Ｃｏｒｐｏｒａｔｉｏｎ））、ポリスチレン、ポリエステル、ポリ（スチレン−メタクリル酸メチル）、およびポリアクリレートが含まれるが、それらに限定されない。
【００３７】
本明細書で好ましい溶剤は、キシレン、トルエン、シクロヘキサン、クロロホルム、または極性溶剤の含有率が好ましくは２５重量％未満である、それらとイソプロパノール、２−ブトキシエタノールのような極性溶剤との混合物よりなる群から選択される。
【００３８】
実験セットアップの説明
次の実施例で画像形成されるソースおよびドレインは、クレオ（ＣＲＥＯ）３２４４トレンドセッター（Ｔｒｅｎｄｓｅｔｔｅｒ）露光装置（カナダ国バンクーバー（Ｖａｎｃｏｕｖｅｒ）のクレオ（Ｃｒｅｏ  Ｉｎｃ．）社）を用いて得た。該システムは９１ｃｍ外周の８１．２ｃｍ長さのドラムを含んでなる。一構造では、１５ｃｍ×２０ｃｍレシーバーを、そのより低い右側角でＡｌオフセット・プレート（７１．１ｃｍ×９４．５ｃｍ）上へテープでくっつけた。ドナー・フィルムを、レシーバーに向けて乳濁液付きレシーバーの上面上に直接隙間のないように置いた。オフセット・プレートをトレンドセッター・ドラム上へ自動装着し、本来の場所に磁気によりクランプで固定した。代わりの構造では、ドナーおよびレシーバーをカセット中に入れ、ドラム上へ自動的に装着した。ドナー・フィルムに、１マイクロ秒パルス幅で８３０ｎｍに発する２０ワット最大平均パワー赤外ダイオードレーザー光線の分裂から生じる一連の２４０  ５×２ミクロン・スポットで書込みをした。ドラム速度は２００〜５５０ｍＪ／ｃｍ２の感度を達成するため変化した。次の実施例で使用するドナー・フィルムは、３つの層、１）２）でコートされた４ミルのマイラー基材、２）順に３）でコートされている薄い金属層加熱層、３）上面上の導電性ＰＡＮＩおよび様々な添加剤の溶液を含んでなった。
【実施例】
【００３９】
実施例１〜３
これらの実施例は、転写ポリアニリン層の導電率に与える添加された過剰の酸の影響を例示する。画像を、５０８０ＤＰＩ付きクレオ・トレンドセッター（カナダ国バンクーバーのクレオ−サイテックス（ＣＲＥＯ−Ｓｃｉｔｅｘ））を用いて得た。クレオ社（カナダ国バンクーバー）から入手可能な、スペクトル・トレンドセッター露光装置（Ｓｐｅｃｔｒｕｍ  Ｔｒｅｎｄｓｅｔｔｅｒ  Ｅｘｐｏｓｕｒｅ  Ｕｎｉｔ）がドナー要素を露光した。レーザー平均パワーは４から１２ワット、ドラム速度は１００から２００ＲＰＭの範囲であった。これらのレーザーパワーで転写された０．５ｃｍ×５ｃｍソリッド区域は、フレックッス（Ｆｌｅｘ，Ｉｎｃ）社（カリフォルニア州サンタローザ（Ｓａｎｔａ  Ｒｏｓａ，ＣＡ））によって電子線溶着により約４０％光の透過率に４００Ｄマイラー上へ直接Ｎｉコートされた１００Å層を含んでなるドナー・フィルムを用いて製作した。転写されるべき層は、Ｎｉベース上へコートされたＬ５０００（ドイツ国、アムメルスベック（Ａｍｍｅｒｓｂｅｋ）のオルメコン・ケミー有限責任会社・合資会社（Ｏｒｍｅｃｏｎ  Ｃｈｅｍｉｅ  ＧｍｂＨ  ａｎｄ  Ｃｏ．ＫＧ））ＰＡＮＩの１．３ミクロン・フィルムであった。Ｌ５０００溶液は、同量のイソプロパノールおよびトルエン中に８．５％固形分を含有する。Ｌ５０００は購入したままの状態でドープされて高い導電率を示す。それはｐ−トルエンスルホン酸であると考えられるが、製品業者は使用したドーパントを開示していない。マイアー（Ｍｅｙｅｒ）ロッド＃６を用いて該溶液を１５ｃｍ×２０ｃｍベース上へコートした。実施例１はＬ５０００溶液を添加剤なしで使用した。実施例２および３では、ＰＡＮＩ層は、以後ＤＮＮＳＡと言われる、５０％および１００％過剰のジノニルナフタレンスルホン酸を含有する。ＤＮＮＳＡは、ドナー上にコートする前にＬ５０００溶液に添加する。５０％の過剰は、ポリアニリン中の窒素の各モルにつき添加された過剰の酸ドーパントからの０．２５モルの硫黄原子があることを意味する。１００％の過剰は、ポリアニリン中の窒素原子の各モルにつき酸ドーパントで添加された０．５モルの硫黄原子があることを意味する。さらに、デラウェア州ウィルミントンのイー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から入手される、０．００５〜０．０５（重量％）のゾニル（Ｚｏｎｙｌ）（登録商標）界面活性剤を該溶液に添加した。レシーバーは、＃６マイアー・ロッドを備えつけた、デラウェア州ウィルミントンのデュポンからのＣＶ（登録商標）コーター（Ｃｏａｔｅｒ）を用いて４００Ｄマイラー上へコートされた１ミクロン・アクリルラテックス（５５ＭＭＡ／４０ＢＡ／３ＭＡＡ／２ＧＭＡ（ここで、ＭＭＡはメタクリル酸メチルであり、ＢＡはアクリル酸ブチルであり、ＭＡＡはメチルメタクリル酸であり、ＧＭＡはメタクリル酸グリシジルである））を含んでなった。塗膜を５０℃の温度で３分間乾燥した。１５ｃｍ×２０ｃｍレシーバー層を７４．５ｃｍ×９１．１ｃｍアルミニウム・オフセット・プレートの底部右側角に置いた。レシーバー塗膜に面するＰＡＮＩ表面付き��ナー・フィルムをレシーバーの上面上で直接延伸した。Ａｌオフセット・プレートを、磁気クランプを用いて自動的に装着し、配置した。パターン形成された画像を形成するために、レーザービームの焦点を金属界面上へ合わせる。発生した熱が隣接界面で有機物の分解を開始し、それは異なるレーザーパワーでレシーバー上へのＰＡＮＩの転写をもたらす。露光が完了した後、レシーバー上の画像は、４から１２ワットの範囲のレーザーパワーで転写された９つの０．５ｃｍ×５ｃｍソリッドストライプよりなる。
【００４０】
転写ソリッドストライプのそれぞれの導電率を４探触子法を用いて測定した。厚さをデックタック（Ｄｅｋｔａｋ）側面計によって測定した。フィルム厚さを測定した後、デントン（Ｄｅｎｔｏｎ）真空装置（ニュージャージー州チェリーヒル（Ｃｈｅｒｒｙ  Ｈｉｌｌ，ＮＪ）のデントン（Ｄｅｎｔｏｎ  Ｉｎｃ．）社）を用いてアルミニウム・マスクによって４０００Åの厚さにＡｇ接点をスパッターした。フィルム固有抵抗を標準４探触子測定法を用いて測定した。電流を２つの外触で測定した。これらの接点を１インチだけ離して、電位計（ケイスレイ（Ｋｅｉｔｈｌｅｙ）、６１７）と直列のヒューレット・パッカード（Ｈｅｗｌｅｔｔ  Ｐａｃｋａｒｄ）電源に連結した。電圧をケイスレイ・マルチメーターを用いて０．２５インチ離れた２つの内触で測定した。レーザーパワーの関数としての固有抵抗（オーム−平方単位の）を図１に示す。固有抵抗は、
Ｒ＝ＶＬ／ｉｗｔ
（ここで、Ｒは固有抵抗であり、Ｖは内触で測定される電圧であり、ｉは外触を通る電流であり、Ｌは内触間の離隔距離であり、ｗはフィルムの幅であり、ｔはフィルム厚さである）として計算した。フィルム導電率Ｓは１／Ｒである。
【００４１】
図１に示すように、過剰の酸なしのＬ５０００の導電率は、増加するレーザーパワーと共にすみやかに低下する。過剰の酸なしの転写フィルムは、極めて低い接着性を示し、それを電子用途向けに適切でないものにする。接着性は検査によって測定した。不満足に接着性の転写層は、レーザー露光後のレシーバーからのドナーの分離後にレシーバー要素上に留まらないかもしれない。あるいはまた、不満足に接着性の転写層はエッジ周りに剥離を示すかもしれない。不満足に解像された転写層は、部分的脱離のために非常に不規則なエッジを示す。過剰の酸が増えるにつれて（実施例２および３）、フィルムは有効により可塑化されるようになり、その結果、転写層のレシーバー層への接着はかなり改善される。図１に示すように、６〜８ワット範囲で転写された、添加剤としての過剰の酸と一緒のＰＡＮＩは、改善された接着性だけでなく十分な導電率も示す。過剰の酸の両セットレベルは電子用途向けに十分である。
【００４２】
実施例４〜７
実施例４〜７は、レシーバー上へ熱転写層の接着性を改善しながら導電率を保持するためのＬ５０００オルメコンＰＡＮＩにおける過剰のドデシルベンゼンスルホン酸（ＤＢＳＡ）の使用を例示する。ドナー層を得るための手順は、ＤＮＮＳＡをＤＢＳＡで置き換えて実施例１〜３で先に記載した通りである。レシーバー層、取付け手順、画像形成手順および導電率測定は、実施例１〜３について先に記載した通りであった。
【００４３】
図２に示すように、過剰のＤＢＳＡは一般にフィルム導電率を低下させる。過剰の酸はフィルムを可塑化するので、接着性は改善される。６〜８ワット・レジームで転写された３３％過剰の酸入りフィルムは、改善された接着性および十分な導電率を示す。実施例１〜３におけるように、接着性は転写された層の検査によって測定した。
【００４４】
実施例８〜１１
これらの実施例は、転写ポリアニリン層の接着性および導電率に与える添加された可塑剤および第２高分子としての低Ｔｇ（ガラス転移温度）有機材料の影響を例示する。可塑剤は、ポリアニリンと混合した場合にポリアニリン主鎖と相互作用して生じる材料の機械的強度を低下させる材料である。可塑剤入りのより柔らかい材料は、熱転写時に高められた接着性を示す。適切な可塑剤は、ポリアニリンを溶解するのに使用される有機溶剤に可溶性であるべきである。適切な溶剤には、キシレン、トルエン、シクロヘキサン、クロロホルム、イソプロパノール、および２−ブトキシエタノールが含まれる。適切な可塑剤の例は、アルキルまたはアリールエステル、アルキルまたはアリールホスフェート、およびアルキルまたはアリールスルホンアミドである。第２高分子は、ポリアニリンとのそれらの混合物の平均分解温度を高めるワックスまたはポリマーである。ポリアニリンを含有する転写層は、熱転写工程の間ずっと熱にさらされる。ポリアニリンへの高分解温度材料の添加は、転写工程の間に発生する熱の幾らかを吸収し、こうしてポリアニリンを分解から防護するのに役立つ。適切な第２高分子は、ポリアニリンを溶解するのに使用される有機溶剤に可溶性であるべきである。適切な第２高分子の例は、ポリアクリレート、ポリスチレン、ポリエステル、ポリスチレン・メタクリル酸メチル、エルバロイＨＰ４４１（登録商標）のようなエチレン／アクリル酸ｎ−ブチル／一酸化炭素の共重合体、およびクロロワックス５０（登録商標）のような塩素化パラフィンである。低ガラス転移材料は、以後ＣＷ５０と言われるクロロワックス５０（テキサス州ダラスのオクシデンタル・ケミカル・コーポレーション）である。可塑剤はフタル酸ジフェニル（ｄＰＰ）（ウィスコンシン州ミルウォーキー（Ｍｉｌｗａｕｋｅｅ，ＷＩ）のアルドリッチ）である。ドナー層を得るための手順は、過剰のＤＮＮＳＡ添加が省略されて、実施例１〜３で先に記載した通りである。代わりに、ＣＷ５０またはＣＷ５０およびｄＰＰを表２に記載するようにＬ５０００溶液に添加した。レシーバー層、取付け手順、画像形成手順および導電率測定は、実施例１〜３について先に記載した通りであった。
【００４５】
【表２】
2005526876.tif 000004
【００４６】
レーザー転写パワーの関数としての転写ソリッドストリップの導電率を図３に示す。
【００４７】
十分な転写層接着性および解像度を得るために７ワットの最小平均レーザーパワーを必要とした。図３に示すように、導電率はＣＷ５０濃度が３０％に達した時にわずかに低下する。レシーバー上への実施例１０および実施例１１での転写フィルムの接着性は優れていた。しかしながら、実施例１０よりもほんのわずかに小さな接着性の実施例１１は、１Ｓ／ｃｍよりも大きな導電率を示した。この値は、プラスチック・トランジスタでのソースおよびドレインのような電子用途向けには十分である。実施例１１が本発明の好ましい実施形態である。
【００４８】
実施例１２〜１７
これらの実施例は、転写ポリアニリン層の接着性および導電率に与える添加された可塑剤の影響を例示する。ドナー層を得るための手順は、過剰のＤＮＮＳＡ添加が省略されて、実施例１〜３で先に記載した通りである。代わりに、ｄＰＰまたはフタル酸ジ−ブチル（ｄＢＰ）を、ドナー要素上にコートする前に、表３に記載するようにＬ５０００溶液に添加した。レシーバー層、取付け手順、画像形成手順および導電率測定は、実施例１〜３について先に記載した通りであった。
【００４９】
【表３】
2005526876.tif 000005
【００５０】
１５０ＲＰＭのドラム回転速度で約７ワットの平均レーザーパワーが十分な接着性および解像度で層を転写するのに必要とされる。図４に示すように、導電率はｄＢＰ濃度が３０％に達した時に有意に低下する。それに反して、ｄＰＰの類似の濃度は導電率の劣化なしに十分な接着性をもたらす。得られる導電率だけでなく実施例１４での転写フィルムの接着性も、プラスチック・トランジスタでのソースおよびドレインのような電子用途向けに十分であった。実施例１４が本発明の好ましい実施形態である。
【００５１】
実施例１８〜２１
これらの実施例は、バインダーとして高分解温度ポリマーをポリアニリン転写層に添加することの影響を例示する。ドナー層を得るための手順は、ＤＮＮＳＡが省略されて、実施例１〜３で先に記載した通りである。代わりに、ポリスチレン・メタクリル酸メチル（ＰＳＭＭＡ）またはエルバロイ（登録商標）４４１（以後ＨＰ４４１）を、ドナー要素上にコートする前にＬ５０００溶液に添加した。レシーバー層、取付け手順、画像形成手順および導電率測定は、実施例１〜３について先に記載した通りであった。ポリスチレン・メタクリル酸メチル（ＰＳＭＭＡ）はポリサイエンス（Ｐｏｌｙｓｃｉｅｎｃｅ）から入手した。エルバロイ４４１はデラウェア州ウィルミントンのデュポン製のエチレン／アクリル酸ｎ−ブチル／一酸化炭素の共重合体である。
【００５２】
【表４】
2005526876.tif 000006
【００５３】
レーザー転写パワーの関数としてのソリッドストリップの導電率を図５に示す。
【００５４】
１５０ＲＰＭのドラム回転速度で約７ワットの平均レーザーパワーが転写層で十分な接着性および解像度を得るのに必要とされる。図５に示すように、導電率はより高いレーザーパワーで１Ｓ／ｃｍよりも下に低下する。実施例１８および１９によって代表される材料について十分な接着性および高解像度画像形成を得るために、記載したバインダーに加えて可塑剤を添加すべきである。
【００５５】
図６は、未転写材料の導電率に与えるＰＳＭＭＡ（実施例２０）および５％ｄＢＰ入りＰＳＭＭＡ（実施例２１）のＬ５０００への添加の影響を示す。製造したフィルムを、４点探触子測定を用いて測定した。導電率は、かなりの量のＰＳＭＭＡおよび５％ｄＢＰ入りＰＳＭＭＡで非常にわずかに変化する。レーザー転写後に測定した同じフィルムの導電率は、転写工程で用いたレーザーパワーの関数としてすみやかに低下する。該低下にもかかわらず、導電率はエレクトロニクスでの使用にとって十分である。
【００５６】
実施例２２〜３３
これらの実施例は、ＰＡＮＩのレーザー転写フィルムに与えるカーボン・ナノチューブおよび過剰のＤＮＮＳＡの添加の影響を示す。ＤＮＮＳＡの添加はレシーバーへのフィルム接着性を増やすと考えられるが、カーボン・ナノチューブの添加は導電率を増やす。
【００５７】
カーボン・ナノチューブでは、炭素原子は六方晶パターンで一緒に結合して直径が１．２ｎｍの長いシリンダーを形成している。ナノチューブは多層の壁付きで形成することもできる。それらは良好な熱および導電率を有する。実施例２２〜３３で使用するナノチューブは、１１００℃の炉中での金属／炭素標的のパルスレーザー気化により米国テキサス州ヒューストンのライス大学によって製造された。これは、約５０％単層のナノチューブである、すすのような材料を生み出す。材料の残りは非晶質カーボンおよび残存触媒粒子である。主な不純物は残留Ｎｉ／Ｃｏ触媒粒子である。ほとんどのチューブは長さが０．２〜２ミクロンである。
【００５８】
使用するポリアニリン（ＰＡＮＩ）は、ピー．ジェー．キンレン（Ｐ．Ｊ．Ｋｉｎｌｅｎ）の米国特許第５，８６３，４６５号に概説された手順に従って乳化重合によって製造した。ジノニルナフタレンスルホン酸（ＤＮＮＳＡ）をドーパントとして使用した。生じた材料は以後ＰＡＮＩ−ＤＮＮＳＡと言われる。ＤＮＮＳＡの添加は、酸からの硫黄原子のモルがＰＡＮＩの主鎖中の窒素原子のモルに等しいように調節した。これは、生じたＰＡＮＩ−ＤＮＮＳＡの洗浄、分離および乾燥の後に元素分析研究によって確認した。
【００５９】
ＰＡＮＩ−ＤＮＮＳＡ中のカーボン・ナノチューブの分散は、次の手順を用いて、角探触子（ｈｏｒｎ  ｐｒｏｂｅ）付き音響デュケイン（Ｄｕｋａｎｅ）超音波処理機（ｓｏｎｉｃａｔｏｒ）で行った。実施例２２については、５９ｍｇのライス・レーザー（Ｒａｃｅ  Ｌａｓｅｒ）カーボン・ナノチューブと１９．０３ｇのキシレンとを２オンスのボトル中で混合した。安定な混合渦が観察されるような深さに混合物中に沈めた角探触子で１０分間混合物を分散させた。３２．９％固体含有率の５．９０ｇのＰＡＮＩ−ＤＮＮＳＡキシレン溶液を混合物に加えた。生じた混合物を追加の５分間分散させ、その間に、ボトルの壁からカーボン・ナノチューブを洗い落とすために２回ボトルを振盪した。次に８％総固形分の生じたスラリーを、マイアー・ロッド＃１０を用いて１ミクロン・フィルムとしてコートした。フィルムは乾燥後に３％ＮＴと９７％ポリアニリンとを含有する。
【００６０】
実施例２３については、６０ｍｇのライス・レーザー・カーボン・ナノチューブと１９．０１ｇのキシレンとを２オンスのボトルに加えた。安定な混合渦が観察されるような深さに混合物中に沈めた角探触子で１０分間混合物を分散させた。３２．９％固体含有率の５．９０ｇのＰＡＮＩ−ＤＮＮＳＡを混合物に加えた。生じた混合物を追加の５分間分散させ、その間に、ボトルの壁からカーボン・ナノチューブを洗い落とすために２回ボトルを振盪した。次に０．４８ｇのナキュア（Ｎａｃｕｒｅ）１０５１（キング・インダストリーズ（Ｋｉｎｇ  Ｉｎｄｕｓｔｒｉｅｓ）製の２−ブトキシエタノール中の５０重量％ＤＮＮＳＡ）を混合物に加え、２分間振盪することによって混合した。次に８％固形分の生じたスラリーを、マイアー・ロッド＃１０を用いて１ミクロン・フィルムとしてコートした。フィルムは乾燥後に３％ＮＴと９７％ポリアニリンとを含有する。１５％過剰のＤＮＮＳＡが存在する。実施例２４については、ナキュアの０．７８ｇ添加であったが、実施例２３と同じ手順を用いた。これは２５％過剰のＤＮＮＳＡをもたらす。表５はこれらの実施例の組成を要約する。
【００６１】
【表５】
2005526876.tif 000007
【００６２】
下の図７は、レーザーパワーの関数としてのソリッド転写フィルムの導電率を示す。画像形成および導電率測定は実施例１〜３に記載したように行った。実施例２３および２４での材料の接着性は十分である。図７に示すように、転写フィルムの導電率は、約５ワットよりも上の平均レーザーパワーについては十分である。実施例２４が本発明の好ましい実施形態である。
【００６３】
実施例２５〜２７は、過剰の酸なしにＰＡＮＩ−ＤＮＮＳＡの導電率に与えるカーボン・ナノチューブの添加の影響を実証する。実施例２５、２６、および２７については、実施例２２について概説したものと同じ手順に従った。これは、それぞれ、１、２、および３重量％カーボン・ナノチューブ入りフィルムをもたらした。表６はこれらの実施例の組成を要約する。
【００６４】
【表６】
2005526876.tif 000008
【００６５】
０、１、２および３重量％カーボン・ナノチューブ濃度でカーボン・ナノチューブ／ＰＡＮＩ−ＤＮＮＳＡ溶液を、＃１０マイアー・ロッドを用いて先に記載したＮｉベース上へコートし、実施例１に記載した手順に従ってクレオを用いて画像形成した。
【００６６】
転写フィルムの接着性および導電率がバランスする時に高解像度画像を得ることができる。実施例２４〜２７のフィルムはすべて十分な導電率、接着性および解像度を示す。実施例２７が本発明の好ましい実施形態である。
【００６７】
熱画像形成による導電性転写層の転写は、ライン幅およびチャネル幅の非常に正確な制御を見込んでいる。図９は１００ミクロン幅ライン、長さが１２５０ミクロンの導電率を示す。１５ラインのセットを同様に４探触子法を用いて測定した。ラインだけでなく接点も４探触子測定に好適なパターンへと直接画像形成した。ライン上の末端に正確に配置することができる針タングステン探触子付きミニ−マニュピレーターを用いて接触ラインへの電圧および電流を顕微鏡下に加えた。パターンを特殊なレーザーパワーで転写し、それらの導電率を測定した。
【００６８】
実施例２８、２９および３０での材料は、実施例２５、２６および２７に使用した材料に相当する。実施例３１、３２および３３を実施例２４と同じ手順を用いて分散させた。実施例３１、３２および３３はすべて２５％過剰の酸を有するが、カーボン・ナノチューブ濃度はそれぞれ、１、２、および３重量％である。表７は材料の組成を要約する。
【００６９】
【表７】
2005526876.tif 000009
【００７０】
図９は、過剰の酸がレシーバーへの転写材料の接着性を改善したが、導電率はしばしば低下したことを示す。導電率は増加するカーボン・ナノチューブ濃度と共に一般に増加する。しかしながら、カーボン・ナノチューブの添加はフィルムの接着性を低下させる傾向があり、酸の添加をある程度相殺する。十分な接着性および導電率の転写フィルムを得るために、酸とカーボン・ナノチューブとの比をバランスさせなければならない。３％ナノチューブおよび２５％過剰のＤＮＮＳＡの実施例３３が、所望のバランスを代表する、本発明のベストモードである。
【００７１】
実施例３４
本実施例は、ＤＮＮＳＡと一緒のＰＡＮＩのレーザー転写フィルムに与えるヒプコ（Ｈｉｐｃｏ）カーボン・ナノチューブの分散系の影響を示す。ヒプコＮＴは米国テキサス州ヒューストンのライス大学製である。ヒプコ・カーボン・ナノチューブは、約５０％の単層ナノチューブの濃度を有すると考えられるが、他の先に記載したライス大学ナノチューブに類似の特性を有する。使用するＰＡＮＩは、ジノニルナフタレンスルホン酸をドーピング酸として使用して実施例２２と同じ方法で製造した。これはＰＡＮＩ−ＤＮＮＳＡと言われる。
【００７２】
ＰＡＮＩ−ＤＮＮＳＡ中のヒプコ・カーボン・ナノチューブの分散は、次の手順を用いてブランソン（Ｂｒａｎｓｏｎ）浴超音波処理機で、引き続き角探触子付き音響デュケイン超音波処理機で行った。実施例３４については、４５ｍｇのライス・ヒッピコ・カーボン・ナノチューブ、２０．１０ｇのキシレンおよびキシレン中の４．８６ｇのＰＡＮＩ−ＤＮＮＳＡ（２９．９５％固形分）を２オンスのボトル中で混合した。次に混合物をブランソン浴超音波処理機中に６０分間入れ、その間に、ボトルを１５分間隔毎に１分間振盪した。生じた混合物を次に角超音波処理機で追加の３分間分散させ、その間に、ボトルの壁からカーボン・ナノチューブを洗い落とすためにボトルを１分間隔毎に３０秒間振盪した。次に２．５μＬゾニルＦＳＯ界面活性剤を、生じた６％全固形分含有スラリーに加えた。次にピップコ・カーボン・ナノチューブ−ＰＡＮＩ−ＤＮＮＳＡを、＃１０マイアー・ロッドを用いて先に記載したニッケル基材上へコートし、実施例１に記載した手順に従ってクレオを用いて画像形成した。フィルムは乾燥後に３％ＮＴと９７％ポリアニリンとを含有する。表８は本実施例の分散系の組成を要約する。
【００７３】
【表８】
2005526876.tif 000010
【００７４】
非常に高い解像度と記載した配合物で達成できる好適な導電率とを例示するために、５ミクロン（１ピクセル）チャネル（図１０に示す）および１０ミクロン・ライン蛇行パターン（図１１に示す）のソースおよびドレインラインを印刷した。機能性電子回路での本材料の使用もまた、熱画像形成によりインバータ回路のソースおよびドレインおよびゲート層を印刷することによって例示された。画像は、５０８０ＤＰＩ付きクレオ・トレンドセッター（カナダ国バンクーバーのクレオ−サイテックス）を用いて得た。クレオ社（カナダ国バンクーバー）から入手可能なスペクトル・トレンドセッター露光装置がドナー要素を露光した。５ミクロン・チャネル（図１０）、蛇行パターン（図１１）ならびにゲートおよびソース／ドレイン層（図１２）の露光のためのレーザーパワーは３．４５ワットであった。プリンタードラム速度は１００ＲＰＭであった。
【００７５】
レシーバーは、４００Ｄマイラー（ペンシルバニア州トウォンダ（Ｔｏｗａｎｄａ，ＰＡ）のデュポン）上へ押し出された５ミクロン・エルバックス（Ｅｌｖａｘ）を含んでなった。ＰＡＮＩ／ヒプコ・ドナー層をレシーバー上へ装着し、図１０および１１に示す構造物を印刷した。
【００７６】
図１１に示す１０ミクロン・ラインの導電率は８００オーム・平方であり、フィルム厚さは約１ミクロンであった。図１２のインバータは次のように形成される。先ず、ゲート層を上に記載したようなドナーで印刷する。この層の印刷が完了した後、レシーバーを装置から取り除き、接触場所でゲート電極を覆うことなしに誘電体のストリップをゲートの端から端まで積層する。積層の後、ソースおよびドレインの印刷のためにレシーバーを再配置する。次にレシーバーを取り除き、インバータ・トランジスタ上へペンタセンを蒸発させる。図１２に示すように、ＰＡＮＩ／ヒプコ組成物を用いる導電性ラインの転写は、ライン幅およびチャネル幅の非常に正確な制御で非常に高い解像度を示す。左側の５つのトランジスタおよび右側の単一トランジスタのためのチャネル長さは３０ミクロンである。
【００７７】
作動中のインバータの電気特性を図１３に示す。プリント・インバータは、電子用途向けに全く十分な１．２のゲインを示す。実施例３４の材料の接着性は十分である。実施例３４は本発明の好ましい実施形態である。図１４は、実施例３４の画像形成された導電体の電気泳動ディスプレイの配線盤を示す。
【図面の簡単な説明】
【００７８】
【図１】レーザーパワー（ワット）の関数としての導電率（Ｓ／ｃｍ）を示す。
【図２】レーザーパワー（ワット）の関数としての導電率（Ｓ／ｃｍ）を示す。過剰のＤＢＳＡはフィルム導電率を低下させる。
【図３】レーザーパワーの関数としての転写ソリッドストリップの導電率を示す。
【図４】実施例１２〜１７についての導電率（Ｓ／ｃｍ）対レーサーパワー（ワット）を示す。
【図５】レーザーパワーの関数としての転写ソリッドストリップの導電率（Ｓ／ｃｍ）を示す。
【図６】未転写材料の導電率に与えるＬ５０００へのＰＳＭＭＡ（実施例２０）および５％ＢＰ入りＰＳＭＭＡの添加の影響を示す。
【図７】レーザーパワーの関数としてのソリッド転写フィルムの導電率（Ｓ／ｃｍ）を示す。
【図８】実施例２４〜２７についての導電率（Ｓ／ｃｍ）対レーザーパワー（ワット）を示す。
【図９】過剰の酸は転写材料のレシーバーへの接着性を改善したが、導電率はしばしば低下したことを示す。
【図１０】５ミクロン・チャネルの導電体のソースおよびドレインラインを示す。
【図１１】１０ミクロン・ライン蛇行パターンを示す。
【図１２】インバータ装置を示す。
【図１３】インバータ装置の電気特性を示す。
【図１４】電気泳動ディスプレイの配線盤を示す。
【図１】
2005526876.tif 000011
【図２】
2005526876.tif 000012
【図３】
2005526876.tif 000013
【図４】
2005526876.tif 000014
【図５】
2005526876.tif 000015
【図６】
2005526876.tif 000016
【図７】
2005526876.tif 000017
【図８】
2005526876.tif 000018
【図９】
2005526876.tif 000019
【図１０】
2005526876.tif 000020
【図１１】
2005526876.tif 000021
【図１２】
2005526876.tif 000022
【図１３】
2005526876.tif 000023
【図１４】
2005526876.tif 000024
【国際調査報告】
2005526876.tif 000025
2005526876.tif 000026
2005526876.tif 000027
2005526876.tif 000028